(57)【要約】      （修正有）【課題】陶材を使った歯冠修復物を製作する際に、汚れがつきにくく清掃性のよい滑沢な部分を、表面に自由に構成することができる、歯冠修復物表面の物理的特性を改善するために用いられる陶材を提供する。【解決手段】築盛、焼成して歯冠修復物を製作する陶材において、作製する歯冠修復物の表面近くに用い且つ、歯冠色陶材と同時に築盛、焼成して使用する歯科用表層陶材であって歯冠色よりも、焼成温度が２０℃〜８０℃低い歯科用表層陶材。【選択図】なし【特許請求の範囲】
【請求項１】
築盛、焼成して歯冠修復物を製作する陶材において、作製する歯冠修復物の表面近くに用い且つ、歯冠色陶材と同時に築盛、焼成して使用する歯科用表層陶材であって、歯冠色陶材よりも焼成温度が２０℃〜８０℃低いことを特徴とする歯科用表層陶材。
【請求項２】
同時に築盛、焼成して使用する歯冠色陶材との熱膨張係数の差が２５〜５００℃の範囲で２．０×１０−６Ｋ−１以下である請求項１記載の歯科用表層陶材。
【請求項３】
複数の陶材を含む歯科用陶材セットにおいて、請求項１または請求項２記載の歯科用表層陶材が少なくとも１つ含むことを特徴とする歯科用陶材セット。
【発明の詳細な説明】
【発明の詳細な説明】
【技術分野】
【０００１】  本発明は陶材を使った歯冠修復物を製作する際に特に有効な歯科用陶材に関する。
本発明は歯冠修復物を作製するにあたり、歯冠修復物表面の物理的特性を改善するために用いられる陶材である。特に基材に築盛して使用する陶材及び歯冠修復物作製法に用いる。
更に、本発明の陶材を歯冠修復物の表層の一部に用いることにより、精密に構成された歯冠形態を維持しながら、特性が必要な部分のみに効果を発揮させることができる陶材である。
【背景技術】
【０００２】  従来、次のような方法で歯冠修復物が作られていた。
まず、口腔内で採取した印象をもとに作製した支台歯模型１１上に金属、セラミックス製の基材１２を作製する。必要によりオペーク陶材１３を築盛、焼成する。
次に自然歯の象牙質にあたる部分には歯冠修復物のデンチン色１４、自然歯のエナメル質にあたる部分には歯冠修復物のエナメル色１５を順次築盛、成形する。その後歯冠形態を整え、焼成し、形態修正する。必要により、ステイン陶材を用いて特徴をつけるために模様を描くことがある。
この段階では、歯冠修復物の表層は粗い表面状態であるが、それが天然歯表面の微細な特徴を表現している。この後最終表面仕上げを行い滑沢な面に仕上げることが要求される。【０００３】  最終表面仕上げは、研磨作業後にグレーズ材を用いる方法とセルフグレーズさせる方法が行われている。
グレーズ材を用いる方法は、滑沢な面を必要とする部分にグレーズ陶材を薄く塗布して、グレーズ焼成する方法である。
グレーズ材を使用した場合には滑沢な面が得られるが、形態維持性が低いためエナメル色陶材やデンチン色陶材と同時に使用することは難しく、グレーズ材を使用する場合には形態修整後にグレーズ材を塗布しさらに焼成を行う必要がある。また、ブリッジなどの歯冠修復物では隣接部に塗布しにくいなどの問題が生じる。
セルフグレーズさせる方法は、歯頸部近辺や、ポンティックの基底部などの滑沢な表面が必要な部分を研磨することにより、滑沢な面に近い状態にまで仕上げ、再焼成させることにより滑沢な面にする方法である。【０００４】  しかし、この方法では研磨作業にかなりの時間が費やされるばかりか、形態修正時に残しておきたい表面の特徴を犠牲にしてしまうこととなる。
また、単純に歯冠修復物を焼成する際の温度を高くして表面を溶かすだけでも表面の滑沢性は増すが、変色したり、形態や表面の特徴を損なう等の問題があった。
歯冠修復物は長年口腔内に固定し使用されるためプラークの付着等で口腔内が不衛生となることを避けるために表面状態を滑沢にする必要があったが、現在の方法では表面の特徴を損なうことなく十分に滑沢な面を得ることができなかった。
口腔内に入れた歯冠修復物の表面性状は、汚物のつきやすさやその清掃性に大きく影響を及ぼす。特に歯頸部近辺や、ポンティックの基底部、隣接面などを滑沢な面とすることが必要とされている。
【発明の開示】
【０００５】
【非特許文献】新編歯科理工学、学建書院、２０００年３月２０日、編著者：小田  豊、ｐ１０、１．７陶材焼成技術、
【発明が解決しようとする課題】
【０００６】  歯冠修復物は、汚れがつきにくく清掃性のよい滑沢な部分を、表面に自由に構成するすることが熱望されていた。
グレーズ材は形態維持性が低いためエナメル色陶材やデンチン色陶材と同時に使用することは難しいことから、エナメル色陶材やデンチン色陶材を焼成し、形態修整後にグレーズ材を塗布して、さらにもう一度焼成を行う必要があった。また、ブリッジなどの歯冠修復物では隣接部に塗布しにくいなどの問題が生じていた。
【０００７】  形態修正時に、滑沢な面を必要とする部分を研磨に近い状態まで仕上げ、セルフグレーズ焼成し滑沢な面を得る方法もあるが、この方法では研磨作業にかなりの時間が費やされるばかりか、形態によっては研磨できない部分があり、十分に滑沢な面を得られない症例もあった。
また、単純に歯冠修復物を焼成する際の温度を高くするだけことでも、表面の滑沢性は増すが、焼成時の温度を上げることで色調が変わったり、形態や表面の特徴を損なう等の問題があった。
【課題の解決手段】
【０００８】  本発明は築盛、焼成して歯冠修復物を製作する陶材において、作製する歯冠修復物の表面近くに用い且つ、歯冠色陶材と同時に築盛、焼成して使用する歯科用表層陶材であって、歯冠色陶材よりも焼成温度が２０℃〜８０℃低い歯科用表層陶材である。
本発明は同時に築盛、焼成して使用する歯冠色陶材との熱膨張係数の差が２５〜５００℃の範囲で２．０×１０−６Ｋ−１以下である歯科用表層陶材である。
本発明は複数の陶材を含む歯科用陶材セットにおいて歯科用表層陶材が少なくとも１つ含むことを特徴とする歯科用陶材セットである。
【０００９】  本発明は歯冠修復物の製作において使用する陶材であって、表層近くにデンチン色陶材およびエナメル色陶材と同時に築盛、焼成して使用することのできる上記デンチン色陶材、エナメル色陶材よりも焼成温度が２０℃〜８０℃低い歯科用表層陶材である。
本発明は同時に使用するデンチン色陶材、エナメル色陶材との熱膨張係数の差が２５〜５００℃の範囲で２．０×１０−６Ｋ−１以下である歯科用表層陶材である。
本発明は歯冠修復物を製作する為の歯科用陶材を複数含む歯科用陶材セットにおいて、少なくとも１つの歯科用陶材が歯科用表層陶材である歯科用陶材セットである。
【００１０】  本発明の歯冠修復物に用いる歯科用表層陶材は
ＳｉＯ２；６０〜７０重量％、
Ａｌ２Ｏ３；１０〜１５重量％、
Ｂ２Ｏ３；５〜１０重量％、
Ｋ２Ｏ；１〜１５重量％、
Ｎａ２Ｏ；１〜１５重量％を含むことを特徴とする歯科用表層陶材である。
【発明を実施するための最良の形態】
【００１１】  本発明において同時に築盛、焼成して使用する歯冠色陶材とは、歯冠修復に用いられる歯科用陶材のことであり、特にデンチン色陶材及び／またはエナメル色陶材のことである。
本発明における同時に築盛、焼成して使用する陶材は基材上に築成する材料であることが好ましい。
基材とは金属、セラミックスで作られる支台歯に覆い被さる形状のコーピング（単冠用）、欠損歯を模倣した歯冠修復物（ポンティック）を連結したフレーム（ブリッジ用）である。【００１２】  本発明における歯冠修復物とは、メタルセラミックス歯冠修復物、オールセラミックス歯冠修復物、ポーセレンラミネートベニア、陶材インレー、陶材人工歯であり、好ましくはメタルセラミックス歯冠修復物、オールセラミックス歯冠修復物である。
歯科用表層陶材が使用される部位は歯冠修復物の表層にあたる部分であり、好ましくはデンチン色陶材を築盛した上で、エナメル質にあたる部分である。さらに好ましくは歯頸部、ポンティックの基底部、隣接部でエナメル質にあたる部分である。特に、デンチン色陶材上であるか、エナメル色陶材上であるかを問わない。【００１３】  また本発明の歯科用表層陶材の焼成温度は同時に使用するデンチン色陶材、エナメル色陶材よりも２０℃〜８０℃、好ましくは３０℃〜６０℃低い陶材である。
尚、歯科用陶材は使用する基材によってそれぞれの基材と近似した熱膨張のものを使用するのが一般的である。
本発明の歯科用表層陶材の熱膨張係数は同時に使用するデンチン色陶材、エナメル色陶材との差が２．０×１０−６Ｋ−１以下であり、好ましくは１．０×１０−６Ｋ−１以下、更に好ましくは０．５×１０−６Ｋ−１以下である。【００１４】  本発明における歯科用陶材セットとは歯冠修復物を作製するために使用できる陶材をセットにしたものである。
また本発明の歯科用表層陶材には着色顔料や蛍光材等の成分を添加することができ、着色顔料や蛍光材の添加を含むことが好ましい。
例えば色調を調整するために必要に応じて着色顔料を添加されることが望ましい。さらに好ましくは無機顔料を添加することが望ましい。
また色調はデンチン色、エナメル色、オペークデンチン色等の歯冠色であればかまわないが、好ましくはデンチン色、エナメル色であり、さらに好ましくはエナメル色である。【００１５】  歯冠修復物の表面近くとは、表層部分であればどこでもかまわないが、好ましくは歯頸部、ポンティックの基底部、隣接部である。
本発明のオールセラミックスクラウンに用いる歯科用表層陶材は
ＳｉＯ２；６０〜７０重量％、
Ａｌ２Ｏ３；１０〜１５重量％、
Ｂ２Ｏ３；５〜１０重量％、
Ｋ２Ｏ；１〜１５重量％、
Ｎａ２Ｏ；１〜１５重量％を含む範囲で作製されるが
好ましくは、
ＳｉＯ２；６４〜７０重量％、
Ａｌ２Ｏ３；１０〜１５重量％、
Ｂ２Ｏ３；５〜９重量％、
Ｋ２Ｏ；４〜１０重量％、
Ｎａ２Ｏ；４〜１０重量％を含む範囲で作製される。【００１６】  オールセラミックス歯冠修復物に適用した場合は、歯科用表層陶材の熱膨張は２５〜５００℃の範囲で、６．０〜１１．０×１０−６Ｋ−１となるように調整し、焼成温度がデンチン色エナメル色陶材よりも約２０〜８０℃低く、好ましくは、３０〜６０℃低く設計する。
加圧成型法を使ったオールセラミックス歯冠修復物に適用した場合は、歯科用表層陶材の熱膨張は２５〜５００℃の範囲で、１１．０〜１６．０×１０−６Ｋ−１となるように調整し、焼成温度がデンチン色エナメル色陶材よりも約２０〜８０℃低く、好ましくは、３０〜６０℃低く設計する。
またメタルセラミックス歯冠修復物に適用した場合は、歯科用表層陶材の熱膨張は２５〜５００℃の範囲で、１１．０〜１６．０×１０−６Ｋ−１となるように調整し、焼成温度がデンチン色エナメル色陶材よりも約２０〜８０℃低く、好ましくは、３０〜６０℃低く設計する。
【実施例】
【００１７】  以下に本発明をさらに具体的に説明するために、実施例及び比較例を記載するが、かかる本発明に何等限定されるものではない。なお、実施例及び比較例における焼成温度、熱膨張係数、表面粗さの評価法と歯冠修復物の作製方法を以下に示す。
（焼成温度決定方法）
歯科用陶材を蒸留水または専用液で練和し、径１０ｍｍ×厚さ３ｍｍの型に充填し、コンデンスと吸水を繰り返し成型した。作製した成型体を陶材焼成用真空電気炉ツインマット（松風社製）にて真空焼成を行った。焼成温度の決定を行うため６５０℃で５分間乾燥後真空下で５０℃／ｍｉｎで最終温度まで昇温し、一分間係留する。最終温度を１０℃ずつ変えて焼成し、焼成物が均一に半透明になり、表面にわずかに光沢を呈する温度を焼成温度とした。【００１８】  （表面粗さの測定方法）
歯科用陶材を蒸留水または専用液で練和し、径１０ｍｍ×厚さ３ｍｍの型に充填し、コンデンスと吸水を繰り返し成型した。作製した成型体を陶材焼成用真空電気炉ツインマット（松風社製）にて焼成した。焼成は６５０℃で５分間乾燥後真空下で５０℃／ｍｉｎで９６０℃まで昇温し、一分間係留した。焼成した試料の表面を＃８０サンドペーパー（三共理化学株式会社製、耐水研磨紙）で一層研磨し、超音波洗浄器で洗浄後、水分を除去した。各試料を６５０℃で３分間乾燥後大気下で５０℃／ｍｉｎで９４０℃まで昇温し、一分間係留しセルフグレーズ焼成とした。
各焼成試験体についてセルフグレーズ焼成後の表面を表面粗さ計（株式会社小坂研究所：ＳＥ−３０Ｈ型）で測定して表面の状態を調べた。【００１９】  （歯冠修復物の作製方法）
口腔内で採取した印象をもとに作製した支台歯模型上にセラミックス基材（ＰＲＯＣＥＲＡ；Ｎｏｂｅｌ  Ｂｉｏｃａｒｅ  ＡＢ，Ｓｗｅｄｅｎ厚さ０．４ｍｍ）を作製し、この上にオペーク陶材（Ｖｉｎｔａｇｅ  ＡＬ；松風社製）を築盛、焼成する。焼成は５００℃で７分間乾燥後真空下で５０℃／ｍｉｎで９６０℃まで昇温し、１分間係留した。次にデンチン色陶材（Ｖｉｎｔａｇｅ  ＡＬ；松風社製）を築盛する。その後、歯科用表層陶材を歯頸部と隣接部に築盛する。歯頸部、隣接部以外にはエナメル色陶材（Ｖｉｎｔａｇｅ  ＡＬ；松風社製）を築盛、焼成する。焼成は６５０℃で５分間乾燥後真空下で５０℃／ｍｉｎで９６０℃まで昇温し、１分間係留した。その後形態修正、セルフグレーズ焼成を同様におこなう。セルフグレーズ焼成は６５０℃で５分間乾燥後大気下で５０℃／ｍｉｎで９６０℃まで昇温し、１分間係留した。【００２０】  （焼成温度の違いによる表面性状の違い）
表１に示される焼成温度の異なる６種の歯科用表層陶材を調整した。また、顔料を用いてエナメル色に調色した。上記（表面粗さの測定方法）に従って表面粗さを測定した。表面粗さの結果を以下の表１に示す。表面の滑沢性を観察したところ、表面が十分滑沢な面になっている場合は（◎）、エナメル色陶材と同様の面を呈した場合は（○）と表現した。
前記、歯冠修復物の作製方法に従い、歯科用表層陶材１〜６及び歯科用表層陶材を用いない方法にて、比較評価した。築成物評価基凖としては、歯冠修復物として優れているもの（◎）、使用に耐えうるもの（○）、使用できないもの（×）とした。【００２１】
【表１】
2005125030.tif 000002
歯科用表層陶材６ではやや焼成体の形態が崩れかけていた。
【発明の効果】
【００２２】  歯冠修復物を作製する工程において、歯冠色陶材築盛作業時、滑沢な面を必要とする部分に本発明の歯科用表層陶材を築盛、焼成しておくことで、従来のように形態修正時に口腔内にセットした後、汚れがつきにくく、清掃性をよくするといった点から滑沢な面を必要とする部分つまり、歯頸部近くや隣接部、ポンティックの基底部などを特別に研磨したり、さらにグレーズ材を塗布しなくてもセルフグレーズ焼成後に容易に滑沢な面を得ることができた。
【図面の簡単な説明】
【００２３】
【図１】従来の方法で作製した歯冠修復物（単冠）の断面図
【図２】従来の方法で作製した歯冠修復物（三本ブリッジ）のポンティックの断面図
【図３】本発明の歯科用表層陶材を使用して作成した歯冠修復物（単冠）の唇面および断面図
【図４】本発明の歯科用表層陶材を使用して作成した歯冠修復物（三本ブリッジ）の唇面図とポンティックの断面図
【符号の説明】
１１．支台歯
１２．コーピング
１３．オペーク陶材
１４．デンチン色陶材
１５．エナメル色陶材
１６．歯科用表層陶材
【手続補正書】
【提出日】平成16年1月9日(2004.1.9)
【手続補正１】
【補正対象書類名】明細書
【補正対象項目名】全文
【補正方法】変更
【補正の内容】
【発明の詳細な説明】
【発明の詳細な説明】
【０００１】
【技術分野】  本発明は陶材を使った歯冠修復物を製作する際に特に有効な歯科用陶材に関する。
本発明は歯冠修復物を作製するにあたり、歯冠修復物表面の物理的特性を改善するために用いられる陶材である。特に基材に築盛して使用する陶材及び歯冠修復物作製法に用いる。
更に、本発明の陶材を歯冠修復物の表層の一部に用いることにより、精密に構成された歯冠形態を維持しながら、特性が必要な部分のみに効果を発揮させることができる陶材である。【０００２】
【背景技術】  従来、次のような方法で歯冠修復物が作られていた。
まず、口腔内で採取した印象をもとに作製した支台歯模型１１上に金属、セラミックス製の基材１２を作製する。必要によりオペーク陶材１３を築盛、焼成する。
次に自然歯の象牙質にあたる部分には歯冠修復物のデンチン色１４、自然歯のエナメル質にあたる部分には歯冠修復物のエナメル色１５を順次築盛、成形する。その後歯冠形態を整え、焼成し、形態修正する。必要により、ステイン陶材を用いて特徴をつけるために模様を描くことがある。
この段階では、歯冠修復物の表層は粗い表面状態であるが、それが天然歯表面の微細な特徴を表現している。この後最終表面仕上げを行い滑沢な面に仕上げることが要求される。【０００３】  最終表面仕上げは、研磨作業後にグレーズ材を用いる方法とセルフグレーズさせる方法が行われている。
グレーズ材を用いる方法は、滑沢な面を必要とする部分にグレーズ陶材を薄く塗布して、グレーズ焼成する方法である。
グレーズ材を使用した場合には滑沢な面が得られるが、形態維持性が低いためエナメル色陶材やデンチン色陶材と同時に使用することは難しく、グレーズ材を使用する場合には形態修整後にグレーズ材を塗布しさらに焼成を行う必要がある。また、ブリッジなどの歯冠修復物では隣接部に塗布しにくいなどの問題が生じる。
セルフグレーズさせる方法は、歯頸部近辺や、ポンティックの基底部などの滑沢な表面が必要な部分を研磨することにより、滑沢な面に近い状態にまで仕上げ、再焼成させることにより滑沢な面にする方法である。【０００４】  しかし、この方法では研磨作業にかなりの時間が費やされるばかりか、形態修正時に残しておきたい表面の特徴を犠牲にしてしまうこととなる。
また、単純に歯冠修復物を焼成する際の温度を高くして表面を溶かすだけでも表面の滑沢性は増すが、変色したり、形態や表面の特徴を損なう等の問題があった。
歯冠修復物は長年口腔内に固定し使用されるためプラークの付着等で口腔内が不衛生となることを避けるために表面状態を滑沢にする必要があったが、現在の方法では表面の特徴を損なうことなく十分に滑沢な面を得ることができなかった。
口腔内に入れた歯冠修復物の表面性状は、汚物のつきやすさやその清掃性に大きく影響を及ぼす。特に歯頸部近辺や、ポンティックの基底部、隣接面などを滑沢な面とすることが必要とされている。【０００５】
【発明の開示】
【非特許文献】  新編歯科理工学、学建書院、２０００年３月２０日、編著者：小田  豊、ｐ１０、１．７陶材焼成技術、
【０００６】
【発明が解決しようとする課題】
歯冠修復物は、汚れがつきにくく清掃性のよい滑沢な部分を、表面に自由に構成するすることが熱望されていた。
グレーズ材は形態維持性が低いためエナメル色陶材やデンチン色陶材と同時に使用することは難しいことから、エナメル色陶材やデンチン色陶材を焼成し、形態修整後にグレーズ材を塗布して、さらにもう一度焼成を行う必要があった。また、ブリッジなどの歯冠修復物では隣接部に塗布しにくいなどの問題が生じていた。
【０００７】  形態修正時に、滑沢な面を必要とする部分を研磨に近い状態まで仕上げ、セルフグレーズ焼成し滑沢な面を得る方法もあるが、この方法では研磨作業にかなりの時間が費やされるばかりか、形態によっては研磨できない部分があり、十分に滑沢な面を得られない症例もあった。
また、単純に歯冠修復物を焼成する際の温度を高くするだけことでも、表面の滑沢性は増すが、焼成時の温度を上げることで色調が変わったり、形態や表面の特徴を損なう等の問題があった。
【０００８】
【課題の解決手段】
本発明は築盛、焼成して歯冠修復物を製作する陶材において、作製する歯冠修復物の表面近くに用い且つ、歯冠色陶材と同時に築盛、焼成して使用する歯科用表層陶材であって、歯冠色陶材よりも焼成温度が２０℃〜８０℃低い歯科用表層陶材である。
本発明は同時に築盛、焼成して使用する歯冠色陶材との熱膨張係数の差が２５〜５００℃の範囲で２．０×１０−６Ｋ−１以下である歯科用表層陶材である。
本発明は複数の陶材を含む歯科用陶材セットにおいて歯科用表層陶材が少なくとも１つ含むことを特徴とする歯科用陶材セットである。
【０００９】  本発明は歯冠修復物の製作において使用する陶材であって、表層近くにデンチン色陶材およびエナメル色陶材と同時に築盛、焼成して使用することのできる上記デンチン色陶材、エナメル色陶材よりも焼成温度が２０℃〜８０℃低い歯科用表層陶材である。
本発明は同時に使用するデンチン色陶材、エナメル色陶材との熱膨張係数の差が２５〜５００℃の範囲で２．０×１０−６Ｋ−１以下である歯科用表層陶材である。
本発明は歯冠修復物を製作する為の歯科用陶材を複数含む歯科用陶材セットにおいて、少なくとも１つの歯科用陶材が歯科用表層陶材である歯科用陶材セットである。
【００１０】  本発明の歯冠修復物に用いる歯科用表層陶材は
ＳｉＯ２；６０〜７０重量％、
Ａｌ２Ｏ３；１０〜１５重量％、
Ｂ２Ｏ３；５〜１０重量％、
Ｋ２Ｏ；１〜１５重量％、
Ｎａ２Ｏ；１〜１５重量％を含むことを特徴とする歯科用表層陶材である。
【００１１】
【発明を実施するための最良の形態】  本発明において同時に築盛、焼成して使用する歯冠色陶材とは、歯冠修復に用いられる歯科用陶材のことであり、特にデンチン色陶材及び／またはエナメル色陶材のことである。
本発明における同時に築盛、焼成して使用する陶材は基材上に築成する材料であることが好ましい。
基材とは金属、セラミックスで作られる支台歯に覆い被さる形状のコーピング（単冠用）、欠損歯を模倣した歯冠修復物（ポンティック）を連結したフレーム（ブリッジ用）である。【００１２】  本発明における歯冠修復物とは、メタルセラミックス歯冠修復物、オールセラミックス歯冠修復物、ポーセレンラミネートベニア、陶材インレー、陶材人工歯であり、好ましくはメタルセラミックス歯冠修復物、オールセラミックス歯冠修復物である。
歯科用表層陶材が使用される部位は歯冠修復物の表層にあたる部分であり、好ましくはデンチン色陶材を築盛した上で、エナメル質にあたる部分である。さらに好ましくは歯頸部、ポンティックの基底部、隣接部でエナメル質にあたる部分である。特に、デンチン色陶材上であるか、エナメル色陶材上であるかを問わない。【００１３】  また本発明の歯科用表層陶材の焼成温度は同時に使用するデンチン色陶材、エナメル色陶材よりも２０℃〜８０℃、好ましくは３０℃〜６０℃低い陶材である。
尚、歯科用陶材は使用する基材によってそれぞれの基材と近似した熱膨張のものを使用するのが一般的である。
本発明の歯科用表層陶材の熱膨張係数は同時に使用するデンチン色陶材、エナメル色陶材との差が２．０×１０−６Ｋ−１以下であり、好ましくは１．０×１０−６Ｋ−１以下、更に好ましくは０．５×１０−６Ｋ−１以下である。【００１４】  本発明における歯科用陶材セットとは歯冠修復物を作製するために使用できる陶材をセットにしたものである。
また本発明の歯科用表層陶材には着色顔料や蛍光材等の成分を添加することができ、着色顔料や蛍光材の添加を含むことが好ましい。
例えば色調を調整するために必要に応じて着色顔料を添加されることが望ましい。さらに好ましくは無機顔料を添加することが望ましい。
また色調はデンチン色、エナメル色、オペークデンチン色等の歯冠色であればかまわないが、好ましくはデンチン色、エナメル色であり、さらに好ましくはエナメル色である。【００１５】  歯冠修復物の表面近くとは、表層部分であればどこでもかまわないが、好ましくは歯頸部、ポンティックの基底部、隣接部である。
本発明のオールセラミックスクラウンに用いる歯科用表層陶材は
ＳｉＯ２；６０〜７０重量％、
Ａｌ２Ｏ３；１０〜１５重量％、
Ｂ２Ｏ３；５〜１０重量％、
Ｋ２Ｏ；１〜１５重量％、
Ｎａ２Ｏ；１〜１５重量％を含む範囲で作製されるが
好ましくは、
ＳｉＯ２；６４〜７０重量％、
Ａｌ２Ｏ３；１０〜１５重量％、
Ｂ２Ｏ３；５〜９重量％、
Ｋ２Ｏ；４〜１０重量％、
Ｎａ２Ｏ；４〜１０重量％を含む範囲で作製される。【００１６】  オールセラミックス歯冠修復物に適用した場合は、歯科用表層陶材の熱膨張は２５〜５００℃の範囲で、６．０〜１１．０×１０−６Ｋ−１となるように調整し、焼成温度がデンチン色エナメル色陶材よりも約２０〜８０℃低く、好ましくは、３０〜６０℃低く設計する。
加圧成型法を使ったオールセラミックス歯冠修復物に適用した場合は、歯科用表層陶材の熱膨張は２５〜５００℃の範囲で、１１．０〜１６．０×１０−６Ｋ−１となるように調整し、焼成温度がデンチン色エナメル色陶材よりも約２０〜８０℃低く、好ましくは、３０〜６０℃低く設計する。
またメタルセラミックス歯冠修復物に適用した場合は、歯科用表層陶材の熱膨張は２５〜５００℃の範囲で、１１．０〜１６．０×１０−６Ｋ−１となるように調整し、焼成温度がデンチン色エナメル色陶材よりも約２０〜８０℃低く、好ましくは、３０〜６０℃低く設計する。【００１７】
【実施例】  以下に本発明をさらに具体的に説明するために、実施例及び比較例を記載するが、かかる本発明に何等限定されるものではない。なお、実施例及び比較例における焼成温度、熱膨張係数、表面粗さの評価法と歯冠修復物の作製方法を以下に示す。
（焼成温度決定方法）
歯科用陶材を蒸留水または専用液で練和し、径１０ｍｍ×厚さ３ｍｍの型に充填し、コンデンスと吸水を繰り返し成型した。作製した成型体を陶材焼成用真空電気炉ツインマット（松風社製）にて真空焼成を行った。焼成温度の決定を行うため６５０℃で５分間乾燥後真空下で５０℃／ｍｉｎで最終温度まで昇温し、一分間係留する。最終温度を１０℃ずつ変えて焼成し、焼成物が均一に半透明になり、表面にわずかに光沢を呈する温度を焼成温度とした。【００１８】  （表面粗さの測定方法）
歯科用陶材を蒸留水または専用液で練和し、径１０ｍｍ×厚さ３ｍｍの型に充填し、コンデンスと吸水を繰り返し成型した。作製した成型体を陶材焼成用真空電気炉ツインマット（松風社製）にて焼成した。焼成は６５０℃で５分間乾燥後真空下で５０℃／ｍｉｎで９６０℃まで昇温し、一分間係留した。焼成した試料の表面を＃８０サンドペーパー（三共理化学株式会社製、耐水研磨紙）で一層研磨し、超音波洗浄器で洗浄後、水分を除去した。各試料を６５０℃で３分間乾燥後大気下で５０℃／ｍｉｎで９４０℃まで昇温し、一分間係留しセルフグレーズ焼成とした。
各焼成試験体についてセルフグレーズ焼成後の表面を表面粗さ計（株式会社  小坂研究所：ＳＥ−３０Ｈ型）で測定して表面の状態を調べた。【００１９】  （歯冠修復物の作製方法）
口腔内で採取した印象をもとに作製した支台歯模型上にセラミックス基材（ＰＲＯＣＥＲＡ；Ｎｏｂｅｌ  Ｂｉｏｃａｒｅ  ＡＢ，Ｓｗｅｄｅｎ厚さ０．４ｍｍ）を作製し、この上にオペーク陶材（Ｖｉｎｔａｇｅ  ＡＬ；松風社製）を築盛、焼成する。焼成は５００℃で７分間乾燥後真空下で５０℃／ｍｉｎで９６０℃まで昇温し、１分間係留した。次にデンチン色陶材（Ｖｉｎｔａｇｅ  ＡＬ；松風社製）を築盛する。その後、歯科用表層陶材を歯頸部と隣接部に築盛する。歯頸部、隣接部以外にはエナメル色陶材（Ｖｉｎｔａｇｅ  ＡＬ；松風社製）を築盛、焼成する。焼成は６５０℃で５分間乾燥後真空下で５０℃／ｍｉｎで９６０℃まで昇温し、１分間係留した。その後形態修正、セルフグレーズ焼成を同様におこなう。セルフグレーズ焼成は６５０℃で５分間乾燥後大気下で５０℃／ｍｉｎで９６０℃まで昇温し、１分間係留した。【００２０】  （焼成温度の違いによる表面性状の違い）
表１に示される焼成温度の異なる６種の歯科用表層陶材を調整した。また、顔料を用いてエナメル色に調色した。上記（表面粗さの測定方法）に従って表面粗さを測定した。表面粗さの結果を以下の表１に示す。表面の滑沢性を観察したところ、表面が十分滑沢な面になっている場合は（◎）、エナメル色陶材と同様の面を呈した場合は（○）と表現した。
前記、歯冠修復物の作製方法に従い、歯科用表層陶材１〜６及び歯科用表層陶材を用いない方法にて、比較評価した。築成物評価基凖としては、歯冠修復物として優れているもの（◎）、使用に耐えうるもの（○）、使用できないもの（×）とした。【００２１】
【表１】
2005125030.tif 000003
歯科用表層陶材６ではやや焼成体の形態が崩れかけていた。【００２２】
【発明の効果】
歯冠修復物を作製する工程において、歯冠色陶材築盛作業時、滑沢な面を必要とする部分に本発明の歯科用表層陶材を築盛、焼成しておくことで、従来のように形態修正時に口腔内にセットした後、汚れがつきにくく、清掃性をよくするといった点から滑沢な面を必要とする部分つまり、歯頸部近くや隣接部、ポンティックの基底部などを特別に研磨したり、さらにグレーズ材を塗布しなくてもセルフグレーズ焼成後に容易に滑沢な面を得ることができた。